(57)【要約】  本発明は、放射線照射された際にバリア特性への悪影響なしに変色を防止する最適化された効果のバランスを有する、食品との接触に適切な、特定のジエノフィル、特には式（Ｉ）のソルビン酸エステル：2018538393.tif 000009（式中、Ｒ１はＣ１〜Ｃ１２の炭化水素基であり、好ましくはＣ１〜Ｃ６アルキル基である）を含有する改良されたＰＶＤＣ組成物、これから製造される層、これを含む多層組立体、及び包装のための、特には食品包装のための前記組立体の使用に関する。【選択図】なし
2018538393.tif 000002
【特許請求の範囲】
【請求項１】
組成物［組成物（Ｃ）］であって、
−  塩化ビニリデンポリマー［ＶＤＣポリマー］；及び
−  ＶＤＣポリマーの重量に対して０．０５〜５重量％（ｗｔ％）の、少なくとも１種の下記式（Ｉ）のソルビン酸エステル［ソルビン酸エステル（Ｉ）］：
2018538393.tif 000008
（式中、Ｒ１はＣ１〜Ｃ１２の炭化水素基であり、好ましくはＣ１〜Ｃ６アルキル基である）
を含有する、組成物［組成物（Ｃ）］。
【請求項２】
前記塩化ビニリデンポリマー中の塩化ビニリデン由来の繰り返し単位の量が、前記ＶＤＣポリマーの総重量に対して５０〜９９．５重量％、好ましくは６０〜９８重量％、より好ましくは８２〜９６重量％、最も好ましくは８５〜９５重量％で変動する、請求項１に記載の組成物（Ｃ）。
【請求項３】
前記ＶＤＣポリマーが、塩化ビニル、マレイン酸無水物、イタコン酸、スチレン、スチレン誘導体、及び、下記一般式（Ｉ）：
ＣＨ２＝ＣＲ１Ｒ２（Ｉ）
（式中、Ｒ１は水素及び−ＣＨ３から選択され、Ｒ２は−ＣＮ及び−ＣＯＲ３から選択され、Ｒ３は−ＯＨ及び−ＯＲ４から選択され、Ｒ４は、任意選択的に１つ以上の−ＯＨ基を有していていてもよいＣ１〜Ｃ１８の直鎖又は分岐のアルキル基、Ｃ２〜Ｃ１０エポキシアルキル基、及びＣ２〜Ｃ１０アルコキシアルキル基であり、Ｒ３は−ＮＲ５Ｒ６ラジカルからも選択され、Ｒ５及びＲ６は、同じ又は異なり、水素、及び任意選択的に１つ以上の−ＯＨ基を有していてもよいＣ１〜Ｃ１０アルキル基から選択される）
に対応するアクリルモノマー又はメタクリルモノマーからなる群から選択される、塩化ビニリデンと共重合可能な少なくとも１種のエチレン性不飽和モノマー由来の繰り返し単位を含むコポリマーである、請求項１又は２に記載の組成物（Ｃ）。
【請求項４】
塩化ビニリデンと共重合可能な前記エチレン性不飽和モノマーが、マレイン酸無水物、イタコン酸、アクリルモノマー又はメタクリルモノマー（アクリル酸メチル、メタクリル酸メチル、アクリル酸エチル、メタクリル酸エチル、アクリル酸ｎ−ブチル、メタクリル酸ｎ−ブチル、アクリル酸２−エチルヘキシル、メタクリル酸２−エチルヘキシル、アクリル酸２−ヒドロキシエチル、メタクリル酸２−ヒドロキシエチル、メタクリル酸グリシジル、アクリル酸グリシジルからなる群から選択されるもの）、アクリロニトリル、メタクリロニトリル、アクリル酸、メタクリル酸、アクリルアミド、Ｎ−メチロールアクリルアミド、及びＮ，Ｎ−ジ（アルキル）アクリルアミドからなる群から選択される、請求項３に記載の組成物（Ｃ）。
【請求項５】
前記ＶＤＣポリマーが、塩化ビニリデン（ＶＤＣ）／アクリル酸メチル（ＭＡ）コポリマー、特には９０／１０〜９４／６のＶＤＣ／ＭＡの重量比を有するＶＤＣ／ＭＡコポリマーからなる群から選択される、請求項４に記載の組成物（Ｃ）。
【請求項６】
前記ソルビン酸エステル（Ｉ）がソルビン酸エチルである、請求項１〜５のいずれか１項に記載の組成物（Ｃ）。
【請求項７】
前記組成物（Ｃ）中の前記ソルビン酸エステル（Ｉ）の量が、ＶＤＣポリマーの総重量に対して少なくとも０．２５重量％、より好ましくは少なくとも０．５重量％である；及び／又はＶＤＣポリマーの総重量に対して最大４重量％、より好ましくは最大３重量％である、請求項１〜６のいずれか１項に記載の組成物（Ｃ）。
【請求項８】
前記ＶＤＣポリマーと、前記ソルビン酸エステル（Ｉ）と、適切な場合には他の成分とが一緒に混錬される、請求項１〜７のいずれか１項に記載の組成物（Ｃ）の製造方法。
【請求項９】
請求項１〜７のいずれか１項に記載の組成物（Ｃ）から製造される、層［層（Ｂ）］。
【請求項１０】
組成物（Ｃ）が最初に押出機に供給され、加熱及びせん断力の同時の作用により溶融状態にされ；前記溶融した組成物（Ｃ）が環状のダイを通して押し出され、ダイ表面から離れるにつれてそのようにして得られたチューブの中で気体が膨張し、結果として層（Ｂ）が得られる、請求項９に記載の層（Ｂ）の製造方法。
【請求項１１】
請求項９に記載の少なくとも１つの層（Ｂ）を含む多層組立体［組立体（Ａ）］であって、前記層（Ｂ）が少なくとも１つの追加的な層［層（Ｏ）］に取り付けられている、多層組立体［組立体（Ａ）］。
【請求項１２】
層（Ｂ）に取り付けられる層（Ｏ）を得るために使用される材料が、ポリオレフィン、特にはポリエチレン、ポリプロピレン、ポリブチレン；ポリスチレン；例えば酢酸セルロース、プロピオン酸セルロース、硝酸セルロースなどのセルロースエステル；ポリ酢酸ビニル；ポリメタクリル酸メチル、ポリメタクリル酸ブチル；ポリビニルアルコール；ポリビニルアセタール；ポリアリルアルコール；ポリ酢酸アリル；例えばポリエチレンテレフタレートなどのポリエステル；例えばナイロンなどのポリアミドからなる群から選択される、請求項１１に記載の組立体。
【請求項１３】
少なくとも１つの層（Ｏ）がポリエチレン（ＰＥ）を含む熱可塑性組成物から製造される、及び／又は少なくとも１つの層（Ｏ）がエチレン−酢酸ビニルコポリマー（ＥＶＡ）を含む熱可塑性組成物から製造される、請求項１２に記載の組立体。
【請求項１４】
組成物（Ｃ）の層（Ｂ）が、場合により１つ以上の追加的な接着層又は結合層［層（Ｔ）］の使用により、外層（Ｏ）と内層（Ｏ）との間に挟まれている多層組立体である、請求項１１〜１３のいずれか１項に記載の組立体。
【請求項１５】
層（Ｂ）が、共押出積層、接着積層、キャストシート押出、管状水冷押出、エアブロー押出、又は任意の他の同様のフィルム製造工程によって形成される組立体の中に組み込まれる、請求項１１〜１４のいずれか１項に記載の組立体の製造方法。
【請求項１６】
前記包装が、好ましくは、従来型のパウチ；ボイルインバッグパウチ；ターキーバッグ；収縮パウチ；耐油性パウチ；さび及び／又はカビ防止フィルム、パウチ及び袋；赤身肉保護フィルム、パウチ及び袋；水分調整フィルム；真空形成原料；窓フィルム；改良された耐候フィルム；幅広い温度で改良された耐酷使フィルム；ドラム及び他の容器の裏張り；パンの包装；チーズの包装；薬剤、医薬品、化粧品、香水などのための、気体及び液体の耐透過性が必要とされる容器；配管の覆い；フロアタイル；例えば王冠のライナーなどの瓶のキャップのライナーからなる群から選択される、請求項１１〜１３のいずれか１項に記載の組立体（Ａ）から製造される包装。
【発明の詳細な説明】
【技術分野】
【０００１】
関連出願の相互参照
本出願は、２０１５年１１月２７日出願の欧州特許出願第１５３０６８８５．３号に基づく優先権を主張するものであり、この出願の全内容は、あらゆる目的のために参照により本明細書に援用される。
【０００２】
本発明は、中に物品を包装するためのフレキシブルフィルムの製造のために好適な、添加剤として特定のジエノフィルを有する塩化ビニリデンポリマー組成物に関する。更に、本発明は、前記塩化ビニリデンポリマー組成物から製造される気体及び／又は蒸気の分子の拡散を防止する特性を有するバリア層を含む複数の層を有する、フレキシブルフィルムにも関する。塩化ビニリデンポリマー組成物の中に含まれる特定のジエノフィル添加剤は、熱、紫外線などの光、及び／又は電子線照射によって引き起こされるフィルム構造の変質から、バリアフィルムを保護することができる。
【背景技術】
【０００３】
塩化ビニリデンポリマーは、その良好なバリア特性、すなわちこれを通り抜けての例えば気体（酸素等）、蒸気、風味分子等などの流体の侵入及び拡散を防止するその能力について、包装産業においてよく知られている。これは例えば包装及び貯蔵用途において、特には食品分野のために必要とされており、結果として包装内部の中身の有効保存期間が延長される。
【０００４】
塩化ビニリデンポリマーから製造されるバリア層は、一般的には多層フィルム構造で構成され、この中の異なる層が複数の望ましい特性を付与するために協働する。そのため、バリア層は、各層が複数の特徴を有している多数の他のフィルム層により構成される（例えば取り囲まれる）場合がある。
例えば、引き裂き、引っ掻き、及び／又は亀裂に耐える特性をフィルムに付与するために、酷使層（ａｂｕｓｅ  ｌａｙｅｒ）がフィルム構造の外側に設けられる場合がある。更に、加熱するとそれ自体若しくは他の層に又は物品を密封することができる層を付与するために、フィルム構造の代替表面上にシーラント層が設けられる場合もある。加えて、フィルム構造の中に、多層フィルム構造内のバリア層、酷使層、シーラント層、又は任意の他の層などの内部層を結合させるための複数の「結合層」又は接着層を有する複数の層が含まれる場合がある。
【０００５】
気体、特には酸素に対するバリア特性を有する収縮性多層フィルムは、肉、チーズ、家禽、及び多数の他の食品、並びに非食用品の包装において多くの有用な用途が見出されてきた。これらのフィルムの、より優れた耐酷使性（ａｂｕｓｅ  ｒｅｓｉｓｔａｎｃｅ）、より優れた耐引き裂き性、改善された透明性、及びより優れた取り扱い易さなどの、より優れたバリア特性をこれらに持たせるための改良が常に必要とされている。
【０００６】
結合層と組み合わされていてもよい、ポリオレフィン及び塩化ビニリデンポリマーの層を有する多層フィルムは、７０年代から知られており、例えば米国特許第３８２１１８２号明細書（Ｗ．Ｒ．ＧＲＡＣＥ）２８／０６／１９７４又は米国特許第４６４０８５６号明細書（Ｗ．Ｒ．ＧＲＡＣＥ）０３／０２／１９８７に開示されている。
【０００７】
前記多層フィルムの耐収縮性及び耐酷使性を改善するために一般的であり高く評価されている手法としては、ポリオレフィン層を架橋させるためのフィルムの照射工程が挙げられる。架橋の程度は、ポリマーの種類と放射線量に依存する。架橋のために照射を使用することの１つの利点は、放射線量を調整することによって架橋の程度を容易に制御できることである。
【０００８】
塩化ビニリデンポリマー（ＰＶＤＣ又はＶＤＣポリマー）は、酸素や水蒸気などの気体及び蒸気に対する低い透過性のため最適な材料であるが、これらの材料は、本質的に熱に不安定であることから高エネルギー照射下で変色する傾向がある。
【０００９】
分解反応によって、共役ポリエンの形成と共に副生成物としてのＨＣｌが生成し得る。ＰＶＤＣの中に特定のエチレン性不飽和モノマー（例えばアルキル（メタ）アクリレート）を組み込むと分解プロセスが低減されるものの、熱及び／又は照射はなお著しい分解を生じさせ得る。
【００１０】
分解反応は、一般的には次の通りに進行すると理解されている：
−（ＣＨ２ＣＣｌ２）ｎ−→−（ＣＨ＝ＣＣｌ）ｎ−＋ｎＨＣｌ
【００１１】
ＨＣｌなどの有害な副生成物の生成に加えて、分解はＰＶＤＣの結晶性も低下させる場合があり、それにより気体又は蒸気がこれを透過する可能性が増加し得る。そのため、架橋を生じさせるために利用される照射は、バリア材料としてのＰＶＤＣの品質を低下させる場合がある。
【００１２】
更に、共役ポリエンの形成は、塩化ビニリデンポリマーによって製造されるフィルムを透明から黄色へと変色させる。著しい分解が生じる場合、前記ＰＶＤＣフィルムは褐色、更には黒色へと変色し得る。特に、フィルムの光学特性は、熱、光、又は電子線の照射による塩化ビニリデンポリマーの分解によって大きく低下する。
【００１３】
塩化ビニリデンポリマーを安定化させるための技術は、大々的には開発されていないものの、これまでに述べられている。
【００１４】
特に、例えばマレイン酸無水物及び二塩基性マレイン酸鉛などのジエノフィルは、共役ジエンと反応し、それにより反応しない場合にポリマーに色を付与し得る共役ジエンを安定化させることによって塩化ビニリデンポリマーフィルムの変色を防止することが見出されている。ジエノフィルは、通常、複数のＤｉｅｌｓ−Ａｌｄｅｒ反応においてこれらの二重結合と反応することによりこれらの共役ポリエンを安定化させる。反応が共役二重結合を取り除き、その結果フィルムの特性、特にはその光学的な透明性が改善される。ジエノフィルを使用することの追加的な利点は、ＨＣｌがフィルムの中に残り、そのため反応の進行が遅くなることである。
【００１５】
しかし、上に述べたもの以外には、ジエノフィルを有するＰＶＤＣの処方は、これまでのところほとんど利用されていない。
【００１６】
この枠内では、米国特許第５６７９４６５号明細書（Ｗ．Ｒ．ＧＲＡＣＥ）２１／１０／１９９７に、無水物部位を有するコポリマーであるジエノフィルを使用することが教示されている。具体的には、米国特許第５６７９４６５号明細書には、エチレン／アルキルアクリレート／マレイン酸無水物ターポリマーなどの、オレフィン、アクリル、及び無水物のコモノマーを有するターポリマー、又はジエノフィルとしてのマレイン酸無水物のグラフト化されたコポリマーが開示されている。
【００１７】
塩化ビニリデンポリマーフィルムマトリックスの結晶性を妨げ得るコポリマー添加剤を使用することの難しさを克服するために、米国特許第６９１１２４２号明細書（ＰＥＣＨＩＮＥＹ  ＥＭＢＡＬＬＡＧＥ  ＦＬＥＸＩＢＬＥ  ＥＵＲＯＰＥ）２８／０６／２００５は、一般的なマレイン酸エステル構造（Ｒ１ＯＯＣＣＨ＝ＣＨＣＯＯＲ２）又は一般的なケイ皮酸エステル構造（Ｃ６Ｈ５−ＣＨ＝ＣＨ−ＣＯＯＲ）を有する特定のジエノフィルを含むＰＶＤＣ層を含むフレキシブルなフィルムを提供しており、特にはｔｒａｎｓ−ケイ皮酸エチル、ｔｒａｎｓ−ケイ皮酸メチル、マレイン酸ジブチル、マレイン酸ジメチル、及びマレイン酸無水物の使用を推奨している。
【００１８】
この状況の中で、熱、光、及び電子線の照射によるＰＶＤＣの分解によって形成される共役ポリエンと反応する、フレキシブルフィルム包装のためにその中に組み込まれるジエノフィルを有し、その結果、バリア特性を確実に維持して都合のよい環境／食品接触特性を有しながらも、黄変／黒ずみを最小限にする、改良されたＰＶＤＣ配合物が継続的に必要とされている。
【発明の概要】
【００１９】
本発明は、本明細書において、放射線照射された際にバリア特性への悪影響なしに変色を防止する最適化された効果のバランスを有する、食品との接触に適切な、特定のエステルジエノフィル化合物を含有する改良されたＰＶＤＣ組成物を提供する。
【００２０】
かくして、本発明は、
−  塩化ビニリデンポリマー［ＶＤＣポリマー］；及び
−  ＶＤＣポリマーの重量に対して０．０５〜５重量％（ｗｔ％）の、少なくとも１種の下記式（Ｉ）のソルビン酸エステル［ソルビン酸エステル（Ｉ）］：
2018538393.tif 000003
（式中、Ｒ１はＣ１〜Ｃ１２の炭化水素基であり、好ましくはＣ１〜Ｃ６アルキル基である）
を含有する、組成物［組成物（Ｃ）］を提供する。
【００２１】
出願人らは、驚くべきことに、式（Ｉ）のソルビン酸エステル、すなわちα，β，γ，δポリ不飽和カルボン酸のエステル誘導体が、放射線照射された際にガス（特には酸素）の透過性への悪影響なしにＶＤＣポリマーの変色を防止するのに特に有効でありながらも、食品包装において使用するための食品と接触する適性を有していることを見出した。
【００２２】
本発明の別の目的は、上述した組成物（Ｃ）から製造される層［層（Ｂ）］である。
【００２３】
本発明のまた別の目的は、上述した少なくとも１つの層（Ｂ）を含む多層組立体［組立体（Ａ）］であって、前記層（Ｂ）が少なくとも１つの追加的な層に取り付けられている、組立体（Ａ）である。
【００２４】
本発明のまた別の目的は、上述した組立体（Ａ）から製造される包装である。
【００２５】
本明細書において、「塩化ビニリデンポリマー」、「ＶＤＣポリマー」、及び「ＰＶＤＣ」という表現は、ＰＶＤＣの総重量に対して少なくとも５０重量％の繰り返し単位が塩化ビニリデン由来であるポリマーを指すために、同義語として使用される。典型的には、塩化ビニリデンポリマー中の塩化ビニリデン由来の繰り返し単位の量は、ＰＶＤＣの５０〜９９．５重量％、好ましくは６０〜９８重量％、より好ましくは８２〜９６重量％、最も好ましくは８５〜９５重量％で変動する。
【００２６】
乳化重合及び懸濁重合が好ましい工業的な製造方法である一方で、塩化ビニリデンホモポリマーはほとんど加工に適しておらず、一般的にはコポリマーが商業的にはより重要であるとみなされている。そのため、塩化ビニリデンポリマーは、通常、より良好な加工性を持たせる目的で、及び対象の性能を微調整する目的で、例えばアクリル酸メチルなどの、塩化ビニリデンと共重合可能な少なくとも１種の追加的なエチレン性不飽和モノマー由来の繰り返し単位を含む。
【００２７】
塩化ビニリデンと共重合可能な、使用できる少なくとも１種のエチレン性不飽和モノマーの非限定的な例としては、例えば塩化ビニル；酢酸ビニルなどのビニルエステル；ビニルエーテル；アクリル酸、そのエステル及びアミド；メタクリル酸、そのエステル及びアミド；アクリロニトリル；メタクリロニトリル；スチレン；スチレンスルホン酸及びその塩などのスチレン誘導体；ビニルホスホン酸及びその塩；ブタジエン；エチレン及びプロピレンなどのオレフィン；イタコン酸、及びマレイン酸無水物が挙げられる。
【００２８】
好ましくは、塩化ビニリデンと共重合可能な前記エチレン性不飽和モノマーは、塩化ビニル、マレイン酸無水物、イタコン酸、スチレン、スチレン誘導体、及び、下記一般式に対応するアクリルモノマー又はメタクリルモノマーからなる群から選択される：
ＣＨ２＝ＣＲ１Ｒ２
（式中、Ｒ１は水素及び−ＣＨ３から選択され、Ｒ２は−ＣＮ及び−ＣＯＲ３から選択され、Ｒ３は−ＯＨ及び−ＯＲ４から選択され、Ｒ４は、任意選択的に１つ以上の−ＯＨ基を有していていてもよいＣ１〜Ｃ１８の直鎖又は分岐のアルキル基、Ｃ２〜Ｃ１０エポキシアルキル基、及びＣ２〜Ｃ１０アルコキシアルキル基であり、Ｒ３は−ＮＲ５Ｒ６ラジカルからも選択され、Ｒ５及びＲ６は、同じ又は異なり、水素、及び任意選択的に１つ以上の−ＯＨ基を有していてもよいＣ１〜Ｃ１０アルキル基から選択される）。
【００２９】
より好ましくは、塩化ビニリデンと共重合可能な前記エチレン性不飽和モノマーは、塩化ビニル、マレイン酸無水物、イタコン酸、アクリルモノマー又はメタクリルモノマー（アクリル酸メチル、メタクリル酸メチル、アクリル酸エチル、メタクリル酸エチル、アクリル酸ｎ−ブチル、メタクリル酸ｎ−ブチル、アクリル酸２−エチルヘキシル、メタクリル酸２−エチルヘキシル、アクリル酸２−ヒドロキシエチル、メタクリル酸２−ヒドロキシエチル、メタクリル酸グリシジル、アクリル酸グリシジルからなる群から選択されるもの）、アクリロニトリル、メタクリロニトリル、アクリル酸、メタクリル酸、アクリルアミド、Ｎ−メチロールアクリルアミド、及びＮ，Ｎ−ジ（アルキル）アクリルアミドからなる群から選択される。
【００３０】
更に好ましくは、塩化ビニリデンと共重合可能な前記エチレン性不飽和モノマーは、マレイン酸無水物、イタコン酸、アクリルモノマー又はメタクリルモノマー（アクリル酸メチル、メタクリル酸メチル、アクリル酸エチル、メタクリル酸エチル、アクリル酸ｎ−ブチル、メタクリル酸ｎ−ブチル、アクリル酸２−エチルヘキシル、メタクリル酸２−エチルヘキシル、アクリル酸２−ヒドロキシエチル、メタクリル酸２−ヒドロキシエチル、メタクリル酸グリシジル、アクリル酸グリシジルからなる群から選択されるもの）、アクリロニトリル、メタクリロニトリル、アクリル酸、メタクリル酸、アクリルアミド、Ｎ−メチロールアクリルアミド、及びＮ，Ｎ−ジ（アルキル）アクリルアミドからなる群から選択される。
【００３１】
最も好ましくは、塩化ビニリデンと共重合可能な前記エチレン性不飽和モノマーは、アクリル酸メチル、メタクリル酸メチル、アクリル酸エチル、メタクリル酸エチル、アクリル酸ｎ−ブチル、メタクリル酸ｎ−ブチル、アクリル酸２−エチルヘキシル、メタクリル酸２−エチルヘキシル、アクリル酸２−ヒドロキシエチル、メタクリル酸２−ヒドロキシエチル、メタクリル酸グリシジル、アクリル酸グリシジル、アクリロニトリル、メタクリロニトリル、アクリル酸、メタクリル酸、アクリルアミド、Ｎ−メチロールアクリルアミド、及びＮ，Ｎ−ジ（アルキル）アクリルアミドからなる群から選択される。
【００３２】
典型的には、塩化ビニリデンポリマー中の塩化ビニリデンと共重合可能な前記エチレン性不飽和モノマー由来の繰り返し単位の量は、ＶＤＣポリマーの総重量に対して０．５〜５０重量％、好ましくは２〜４０重量％、より好ましくは４〜１８重量％、最も好ましくは５〜１５重量％で変動する。
【００３３】
本発明の枠内で特に有用であることが見出されたＶＤＣポリマーの分類は、塩化ビニリデン（ＶＤＣ）／アクリル酸メチル（ＭＡ）コポリマーの群、特には９０／１０〜９４／６のＶＤＣ／ＭＡの重量比を有するＶＤＣ／ＭＡコポリマーである。
【００３４】
本発明の組成物（Ｃ）の中で特に有利であることが見出されたソルビン酸エステル（Ｉ）は、次式のソルビン酸エチルである：
2018538393.tif 000004
【００３５】
組成物（Ｃ）中のソルビン酸エステル（Ｉ）の量は、ＶＤＣポリマーの重量に対して通常は少なくとも０．０５重量％、好ましくは少なくとも０．２５重量％、より好ましくは少なくとも０．５重量％である。０．０５重量％未満の量で使用される場合には、ソルビン酸エステル（Ｉ）は黄変に対する十分な安定化を与えないことが見出された。
【００３６】
組成物（Ｃ）中のソルビン酸エステル（Ｉ）の量は、通常、ＶＤＣポリマーの重量に対して最大５重量％、好ましくは最大４重量％、より好ましくは最大３重量％である。５重量％を超える量で使用される場合には、ソルビン酸エステル（Ｉ）は、ＶＤＣポリマーの結晶性を不利に損ない、これを受け入れる前記ＶＤＣポリマーのバリア特性を低下させる場合がある。
【００３７】
組成物（Ｃ）は、他の成分を更に含有していてもよく、これは、フィルム製造工程時に組成物（Ｃ）の押出又はブロー成形における助剤として組み込まれてもよい。前記成分の例示的な実施形態は、特には加工助剤、酸化防止剤、酸捕捉剤、滑剤、帯電防止剤等である。
【００３８】
ＶＤＣポリマーとは異なる別の熱可塑性ポリマーが追加的な成分として組成物（Ｃ）の中に含まれる実施形態も、本発明に包含される。これらの場合、追加的な熱可塑性樹脂の量は、通常はＶＤＣポリマーの量に対して少量である。組成物（Ｃ）の中でＶＤＣポリマーと組み合わせることができる追加的な熱可塑性樹脂の非限定的な例は、特にはポリエチレン（ＰＥ）、エチレン−酢酸ビニルコポリマー（ＥＶＡコポリマー）、ポリエステル等である。
【００３９】
組成物（Ｃ）は、通常、多量のＶＤＣポリマーと、少量の全ての他の成分（上で詳述したジエノフィルとしてのソルビン酸エステル（Ｉ）等）とを含有する。
【００４０】
組成物（Ｃ）の中に含まれるＶＤＣポリマーの量は期待される性能の観点から最適化される。しかし、バリア特性を最適化するという目的のためには、組成物中のＶＤＣポリマーの量は、組成物の総重量に対して少なくとも９０重量％、好ましくは少なくとも９５重量％であることが理解される。
【００４１】
組成物（Ｃ）は、熱可塑性樹脂の混錬のための標準的な方法によって製造することができる。典型的には、ＶＤＣポリマーと、ソルビン酸エステル（Ｉ）と、適切な場合には他の成分とが特には適切な混合装置の中で一緒に混錬される。
【００４２】
通常、混錬は、ＶＤＣポリマーが溶融状態にある際に、ソルビン酸エステル（Ｉ）をこのＶＤＣポリマーとせん断応力の作用により混合することによって、押出機の中で行うことができる。押出手法によれば、対象の製品の輪郭形状（例えば幾何学的形状及び大きさ）はダイから得られ、これは溶融プラスチックが押出機のバレルからダイへと均一に流動するように設計される。
【００４３】
上で述べたように、本発明の別の目的は、上で詳述した組成物（Ｃ）から製造される層［層（Ｂ）］である。
【００４４】
前記層（Ｂ）は、任意の方法によって製造することができる。しかし、前記層（Ｂ）は、通常は押出−ブロー法によって製造することが好ましい。この手法によれば、組成物（Ｃ）は最初に押出機に供給され、加熱及びせん断力の同時の作用により溶融状態にされる。溶融した組成物（Ｃ）は環状のダイを通して押し出され、これは空気圧によって急速に膨張させられ、その結果これは横方向と延伸方向の両方でプラスチックが生じるように延伸される。延伸及びブローイングにより、フィルムは環状のダイからの押出物よりも薄くなる。層（Ｂ）はチューブとして使用することができ、あるいはフィルムを得るために縦方向に切り込みを入れることができる。
【００４５】
しかし、組成物（Ｃ）から製造される層（Ｂ）は、典型的には多層組立体の中で有用であり、この中でこれは追加的な層と組み合わされてバリア層として機能することが通常理解される。
【００４６】
そのため、本発明の別の目的は、上で詳述した少なくとも１つの層（Ｂ）を含む多層組立体［組立体（Ａ）］であって、前記層（Ｂ）が少なくとも１つの追加的な層［層（Ｏ）］に取り付けられる、多層組立体［組立体（Ａ）］である。
【００４７】
本明細書において、用語「組立体」は、反対の意味が明確に指示されていない限り、チューブ／チューブ状のフィルムとシート素材の両方に対する総称である。
【００４８】
前記追加的な層は、例えば酷使層として、シーラント層として、等のこれらの機能的な用途の観点から適切に選択されるポリマー組成物から製造される。
【００４９】
本発明の多層組立体中の層（Ｂ）に取り付けられる層（Ｏ）を得るために使用できる例示的な材料としては、ポリオレフィン、特にはポリエチレン、ポリプロピレン、ポリブチレン；ポリスチレン；例えば酢酸セルロース、プロピオン酸セルロース、硝酸セルロースなどのセルロースエステル；ポリ酢酸ビニル；ポリメタクリル酸メチル、ポリメタクリル酸ブチル；ポリビニルアルコール；ポリビニルアセタール；ポリアリルアルコール；ポリ酢酸アリル；例えばポリエチレンテレフタレートなどのポリエステル；例えばナイロンなどのポリアミド；を挙げることができる。
【００５０】
好ましい実施形態は、少なくとも１つの層（Ｏ）がＰＥを含む熱可塑性組成物から製造される及び／又は少なくとも１つの層（Ｏ）がＥＶＡコポリマーを含む熱可塑性組成物から製造されるものである。
【００５１】
本明細書において、用語「ポリエチレン」（ＰＥ）は、場合により少量の異なるα−オレフィン（典型的には１−ブテン、１−ヘキセン、及び１−オクテン）と組み合わされてもよい、式Ｃ２Ｈ４の気相炭化水素を重合することによって得られる樹脂の群を意味する。重合の触媒及び方法を変更することで、密度、メルトインデックス、結晶化度、分岐及び架橋の程度、分子量及び分子量分布などの特性を、幅広い範囲にわたって調節することができる。ポリエチレンは、主にその密度及び分岐に基づく複数の異なるカテゴリーに分類される。約０．９１５ｇ／ｃｍ3〜０．９２５ｇ／ｃｍ3の範囲の密度を有するポリエチレンは「直鎖低密度ポリエチレン」（ＬＬＤＰＥ）と呼ばれる。約０．９２６ｇ／ｃｍ3〜約０．９４０ｇ／ｃｍ3の密度を有するものは「中密度ポリエチレン」（ＭＤＰＥ）と呼ばれ、約０．９４０ｇ／ｃｍ3より大きい密度を有するものは「高密度ポリエチレン」（ＨＤＰＥ）と呼ばれる。本明細書においては、用語「超低密度ポリエチレン」（ＶＬＤＰＥ）は、０．８８０ｇ／ｃｍ3〜０．９１５ｇ／ｃｍ3の範囲の密度を有する直鎖ＰＥコポリマーを意味する。
【００５２】
上述したポリエチレンのいずれも、上で詳述した層（Ｏ）の中で使用することができる。
【００５３】
本明細書において、用語「エチレン−酢酸ビニルコポリマー」（ＥＶＡコポリマー）は、エチレンモノマーと酢酸ビニルモノマーとから形成されるコポリマーであって、エチレン単位が多量に存在し、酢酸ビニル単位が少量で存在するコポリマーのことをいう。
【００５４】
層（Ｂ）は、共押出積層、接着積層、キャストシート押出、管状水冷押出、エアブロー押出、又は任意の他の同様のフィルム製造工程によって形成されるフレキシブルフィルムなどの、任意の種類の多層組立体の中に組み込むことができる。
【００５５】
本明細書において、用語「共押出」は、急冷前に押出物が融合して層状構造へと合体するように配置されている２つ以上のオリフィスを有する単一のダイから２種以上の材料を押し出す工程のことをいう。すなわち、共押出とは、同時に材料の複数の層を押し出しすることを意味し、多くの場合、ＵＶ吸収、特有の構造、酸素透過防止性能、耐摩耗性、強度等などの具体的な特性を得るために、ベース材料の上面に１つ以上の層を設ける目的で使用される。層の厚さは、材料を供給するそれぞれの押出機の相対速度及び大きさによって制御される。
【００５６】
組立体（Ａ）は、通常共押出ブロー法によって得られ、この中でダイは、適切なアダプターを介して、ＶＤＣポリマーを含有する溶融組成物（Ｃ）を運ぶ少なくとも１つの押出機及び別の溶融熱可塑性組成物を運ぶ少なくとも１つの押出機へと接続される。溶融組成物の一体化した流れは、多層チューブの形態でダイを離れ、空気又は気体状の媒体がこの中で膨らみ、その結果これがバブルとしてこれを膨張させる。通常、これはダイを離れると少なくとも２〜２．５倍に膨張し、その結果非常に薄い層厚さが得られる。
【００５７】
特に有利であることが見出された多層組立体は、場合により１つ以上の追加的な接着層又は結合層［層（Ｔ）］の使用により、組成物（Ｃ）の層（Ｂ）が外層（Ｏ）と内層（Ｏ）との間に挟まれているものである。例示的な実施形態は、特には層を製造するために使用される組成物の主成分が次の通りである組立体である：
ＰＥ／ＶＤＣポリマー／ＰＥ；ＰＥ／ＶＤＣポリマー／ＥＶＡ；ＥＶＡ／ＶＤＣポリマー／ＥＶＡ；ＰＥ／接着層／ＶＤＣポリマー／接着層／ＰＥ。
【００５８】
本発明の組立体（Ａ）は、概して配向しているか熱により収縮可能な組立体である。
【００５９】
「配向している」又は「熱により収縮可能な」組立体は、本明細書では、室温より高い適切な温度（例えば９６℃、すなわちお湯の中）まで加熱された場合に少なくとも１つの直線方向に５％以上自由収縮する材料として定義される。
【００６０】
ダブルバブルブローフィルム法と呼ばれる収縮包装組立体を形成するための典型的な周知の方法の際、上で詳述した層（Ｂ）を含む多層組立体は、環状ダイの中で共押出されて空気が吹き込まれることで第１のバブルを形成することができる。第１のバブルは、冷たい浴に浸漬されることによってクエンチされてもよい。バブルはその後つぶれてもよく、また多層組立体を二軸に配向させる第２のバブルの中へ吹き込まれるために、再加熱浴又は他の任意の再加熱方法（例えば赤外線照射など）により供給されてもよい。第２のバブルはその後つぶれてもよく、また巻き取りシリンダ―へと送られてもよい。この具体的な方法は、つぶれたチューブとしてのフィルムを維持することによって収縮包装袋を製造するために使用することができる。しかし、フィルムは、巻き取りシリンダ―に送られる前につぶれた第２のバブルを切り取ることによって製造されてもよい。
【００６１】
多層組立体は、その後多層組立体の隣接層の中のポリマー鎖の架橋のための電子線照射チャンバーを通って送られてもよい。例えば、ＥＶＡコポリマーは、例えばより大きな引張強さなどの特定の特徴を有するフィルムの層を製造するために容易に架橋することができる。
【００６２】
照射が行われる場合、これは電子、Ｘ線、ガンマ線、β線等を使用する高エネルギー照射の使用によって行うことができる。好ましくは、電子は少なくとも１０’電子ボルトエネルギーのものが使用される。照射源は、ヴァンデグラフ型の電子加速器であってもよく、これは、様々な作動電圧及び出力の様々な種類で、例えば５００ワット（Ｗ）の出力で２，０００，０００ボルト（Ｖ）で作動するもの、並びに３，０００，０００Ｖ及び１２，０００Ｗのものなどを利用することができる。あるいは、Ｇｅｎｅｒａｌ  Ｅｌｅｃｔｒｉｃの２，０００，０００Ｖ、１０ｋＷの共振変換器、又は対応する１，０００，０００Ｖ、４ｋＷの共振変換器などの、高エネルギー電子の他の供給源を用いることもできる。電圧は、１０ｋＶ〜１，０００ｋＶ、好ましくは５０ｋＶ〜５００ｋＶであってもよい。照射は、通常は１０ｋＧｙ〜１００ｋＧｙで行われ、好ましい範囲は２０ｋＧｙ〜６０ｋＧｙである。グレイ（Ｇｙ）は吸収された線量及び比エネルギー（単位質量当たりのエネルギー）のＳＩ単位であり、これは１００Ｒａｄに等しい。照射は簡便には室温で行うことができるものの、それより高い温度及び低い温度も利用することができる。
【００６３】
本発明のまた別の目的は、上で詳述した組立体（Ａ）から製造される包装、及び包装のための、特には食品包装のための、組立体（Ａ）の使用である。
【００６４】
本発明の組立体（Ａ）は、従来型のパウチ；ボイルインバッグパウチ；ターキーバッグ；収縮パウチ；耐油性パウチ；さび及び／又はカビ防止フィルム、パウチ及び袋；赤身肉保護フィルム、パウチ及び袋；水分調整フィルム；真空形成原料；窓フィルム；改良された耐候フィルム；幅広い温度で改良された耐酷使フィルム；ドラム及び他の容器の裏張り；パンの包装；チーズの包装；薬剤、医薬品、化粧品、香水などのための、気体及び液体の耐透過性が必要とされる容器；配管の覆い；フロアタイル；例えば王冠のライナーなどの瓶のキャップのライナー；として使用することができる。
【００６５】
参照により本明細書に組み込まれる特許、特許出願、及び刊行物のいずれかの開示が用語を不明瞭にさせ得る程度まで本出願の記載と矛盾する場合は、本記載が優先するものとする。
【００６６】
本発明は、以下の実施例を参照しつつこれから説明されるが、その目的は、単なる例示であり、本発明の範囲を限定することを意図しない。
【実施例】
【００６７】
実施例では次の試薬を使用した：
【００６８】
ＰＶＤＣ組成物のマスターバッチ（Ｍ／Ｂ）：ＶＤＣ／ＭＡの重量比が９２／８であるＶＤＣ／ＭＡコポリマー、ＰＶ９１０  ＴＡＸ５Ａ−２４−０１として市販、微量の添加剤を含有（Ｓｏｌｖａｙより）。
【００６９】
ジエノフィル（全てＡｌｄｒｉｃｈから入手可能）：
ｔｒａｎｓ−ケイ皮酸メチル（ＣＡＳ  Ｎｏ．１７５４−６２−７；純度９９％）；
ｔｒａｎｓ−ケイ皮酸エチル（ＣＡＳ  Ｎｏ．１０３−３６−６；純度９９％）；
マレイン酸ジエチル（ＣＡＳ  Ｎｏ．１４１−０５−９；純度９７％）；
フマル酸ジエチル（ＣＡＳ  Ｎｏ．６２３−９１−６；純度９８％）；
マレイン酸ジアリル（ＣＡＳ  Ｎｏ．９９９−２１−３；純度９３％）；
ソルビン酸エチル（ＣＡＳ  Ｎｏ．２３９６−８４−１；純度≧９７％）。
【００７０】
異なるジエノフィルを組み込んだＰＶＤＣ単層フィルムの製造：
ＰＶＤＣ組成物の単層フィルムは、２重量％の異なるジエノフィルが組み込まれたＰＶＤ組成物の９８重量％の前記Ｍ／Ｂを、２００×０．６ｍｍのシートダイを有する１台の押出機（Ｄ＝１９ｍｍ、スクリューのＬ／Ｄ比＝２０）を使用して押し出すことによって製造した。ダイから出たフィルムをクエンチのために冷却し、３ロールチルカレンダーにより縦方向に大きく又は小さく引き伸ばした。フィルムの延伸率を制御することによって、１０〜６０μｍの様々な厚さを有する複数のフィルムを製造した。
【００７１】
フィルムをオーブンの中で４０℃で２日間処理し、その後５０％の相対湿度の下で２３℃で貯蔵した。
【００７２】
実施例の中で使用したＰＶＤＣ組成物は下の表１の中にまとめられている。
【００７３】
2018538393.tif 000005
【００７４】
異なるジエノフィルを組み込んだＰＶＤＣの組成物から製造したバリア層を含む、多層組立体の製造
Ａ／Ｂ／Ａの３層フィルムサンプル（Ａ：ＥＶＡコポリマー、Ｅｘｘｏｎ  Ｍｏｂｉｌから入手可能なＥＳＣＯＲＥＮＥ（登録商標）ＵＬ９０９；Ｂ：Ｓｏｌｖａｙから入手可能なＰＶＤＣ組成物のＭ／Ｂ）は、複数の温度ゾーンを有するフィードブロックと２００×０．６ｍｍのシートダイとを備えた２つの押出機を使用して共押出することにより製造した。
【００７５】
ダイから出た多層フィルムを同様にクエンチのために冷却し、様々な厚さにするために３ロールチルカレンダーにより縦方向に大きく又は小さく引き伸ばした。
【００７６】
単層及び多層フィルムへの照射：
単層フィルム及び多層フィルムに対して、ＩＯＮＩＳＯＳ  ＳＡによる２０ｋＷの出力及び１０ＭｅＶの電子加速器を使用して照射した。前記フィルムは、パレット層コンベアにより自動連続処理するコンピューターにより処理した。放射線量は、コンベアベルトの速度を制御することによって３０ｋＧｙ及び／又は１２０ｋＧｙに調整した。
【００７７】
黄色度指数（ＹＩ）の決定
ポリマーフィルムのＹＩ測定は、ＡＳＴＭ規格Ｅ−３１３（Ｄ６５及び１０°）に従って、ＢＹＫ  Ｇａｒｄｎｅｒ分光光度計を使用して行った。
【００７８】
単層フィルムに関しては、ジエノフィルとしてのソルビン酸エチル（実施例１）は、３０ｋＧｙの放射線量で極めて優れたＹＩ（０．５８）を示した一方で、マレイン酸ジエチル（比較例３）は０．９７であり、フマル酸ジエチル（比較例４）及びマレイン酸ジアリル（比較例５）がその後に続いた（共に１．３７）。
【００７９】
共押出した多層フィルム（ＰＶＤＣが２０μｍ、全体の厚さが５０μｍ）に関しては、下の表２にも示されているように、実験結果から、本発明のソルビン酸エチル（実施例１）が、ｔｒａｎｓ−ケイ皮酸メチル（比較例１）及びｔｒａｎｓ−ケイ皮酸エチル（比較例２）と比較して、ＰＶＤＣフィルムのΔＹＩ（３０ｋＧｙ及び１２０ｋＧｙの放射線量での照射前と照射後のＹＩの差）の低減に大きく寄与することが明らかになった。
【００８０】
2018538393.tif 000006
【００８１】
酸素透過率（ＯＴｒ）の決定：
ＯＴｒ測定は、ＭＯＣＯＮ，Ｉｎｃから入手可能なＯＸ−ＴＲＡＮ（登録商標）２／２１を使用して、２３℃及び０％の相対湿度で、ＡＳＴＭ  Ｄ−３９８５に従って行った。電量センサがフィルムを透過する酸素を測定できるように、各多層フィルムを、酸素を含む１台のチャンバーと、酸素がない別のチャンバーとの間に封じ込めた。
【００８２】
照射後、単層フィルムは、その脆性のためＯＴｒ測定時に破れた。そのため、３０ｋＧｙ及び１２０ｋＧｙの放射線量での照射前及び照射後の共押出多層フィルムについてのみＯＴｒ測定を実施した。結果は下の表３にまとめられている。
【００８３】
2018538393.tif 000007
【００８４】
表３に示されているように、全ての共押出多層フィルムは３０ｋＧｙ及び１２０ｋＧｙの放射線量で照射した後のＯＴｒに関して、食品用途に適切な優れた性能を示した。しかし、ソルビン酸エチル（実施例１）は、酸素に対してより優れたバリア特性を示した。
【００８５】
全ての実験的な裏付けデータは、少なくとも１種のソルビン酸エステル、特にはソルビン酸エチルをジエノフィルとして組み込んだ本発明のＰＶＤＣ組成物を使用することによって作製されるフィルムが、バリア特性を確実に維持しながらも、放射線に曝露された際のフィルムの変色の防止の有効性の最適なバランスを示し得ることを証明した。
【国際調査報告】
2018538393.tif 000010
2018538393.tif 000011